(57)【要約】【課題】常温下でも多量の遠赤外線を放射することができ、身飾品に加工して身に付けていれば血流を大きく促進させることで凝りや痛みの解消、冷えの解消等々の医療的効果が得られ、コップや皿等の食器に加工して使用すれば、入れた飲食物の味をまろやかにし、腐敗の進行も遅めることができ、加えて、マイナスイオンも発生させることで健康増進やより一層の味の良化、腐敗の遅れも得ることができる製品素材としてのセラミックスとする。【解決手段】酸化珪素を３０〜７０％、酸化アルミニウムを１０〜３０％、酸化カルシウムを３〜１０％、酸化クロムを０．１〜０．５％、酸化マンガンを０．０５〜０．２％、酸化鉄を３〜９％、酸化コバルトを０．０５〜２％、酸化カリウムを０．４〜２％、酸化ナトリウムを１〜６％、酸化マグネシウムを０．４〜２％の数値の割合で配合してあることとし、前記に加え、トルマリンを１０〜７０％の数値の割合で添加配合してあることとし、前記に加え、酸化チタンを５〜３０％の数値の割合で添加配合してあることとする。【選択図】　　　　　なし【特許請求の範囲】
【請求項１】
酸化珪素を３０〜７０％、酸化アルミニウムを１０〜３０％、酸化カルシウムを３〜１０％、酸化クロムを０．１〜０．５％、酸化マンガンを０．０５〜０．２％、酸化鉄を３〜９％、酸化コバルトを０．０５〜２％、酸化カリウムを０．４〜２％、酸化ナトリウムを１〜６％、酸化マグネシウムを０．４〜２％の数値の割合で配合してあることを特徴とするセラミックス。
【請求項２】
前記に加え、トルマリンを１０〜７０％の数値の割合で添加配合してあることを特徴とする請求項１に記載のセラミックス。
【請求項３】
前記に加え、酸化チタンを５〜３０％の数値の割合で添加配合してあることを特徴とする請求項１または請求項２に記載のセラミックス。
【請求項４】
１００℃〜９００℃の温度で焼成してあることを特徴とする請求項１、請求項２または請求項３に記載のセラミックス。
【発明の詳細な説明】
【０００１】
【発明の属する技術分野】
本発明はセラミックスに関し、特に遠赤外線の放射量が多く、身飾品や食器等に加工して血流効果を高めたり、食材、食物の味をまろやかにしたり、腐敗進行を遅めたりすることができるほか、釉薬としても良好な艶出し効果が得られる製品素材としてのセラミックスに関する。
【０００２】
【発明の背景】
従来より、セラミックスからはある程度の遠赤外線が放射されることが知られており、この特性を利用して暖房や保温のための器具や設備、また、調理の補助品等が製作されてはいる。
【０００３】
【発明が解決しようとする課題】
しかしながら、従来知られているセラミックスは遠赤外線の放射は常温時で微少にはあるものの、通常、有効となる量を放射させるにはそのセラミックス自体に加熱する必要性があったものである。従って、通常の状態にあって、セラミックスを身に付けても格別に血流を促進させ、体温を上昇させたり、食器に加工しても格別に味を良化させる作用は得ることはできなかった。
【０００４】
【発明の目的】
そこで、本発明は上記した従来の実情、問題点に着目してなされたもので、係る問題点を解消して、常温下でも多量の遠赤外線を放射することができ、身飾品に加工して身に付けていれば血流を大きく促進させることで凝りや痛みの解消、冷えの解消等々の医療的効果が得られ、コップや皿等の食器に加工して使用すれば、入れた飲食物の味をまろやかにし、腐敗の進行も遅めることができ、加えて、マイナスイオンも発生させることで健康増進やより一層の味の良化、腐敗の遅れも得ることができる製品素材としてのセラミックスを提供することを目的としている。
【０００５】
【課題を解決するための手段】
この目的を達成するために、本発明に係るセラミックスは酸化珪素を３０〜７０％、酸化アルミニウムを１０〜３０％、酸化カルシウムを３〜１０％、酸化クロムを０．１〜０．５％、酸化マンガンを０．０５〜０．２％、酸化鉄を３〜９％、酸化コバルトを０．０５〜２％、酸化カリウムを０．４〜２％、酸化ナトリウムを１〜６％、酸化マグネシウムを０．４〜２％の数値の割合で配合してあることを特徴としている。
【０００６】
また、本発明に係るセラミックスは前記に加え、トルマリンを１０〜７０％の数値の割合で添加配合してあることを特徴とし、前記に加え、酸化チタンを５〜３０％の数値の割合で添加配合してあることを特徴とし、１００℃〜９００℃の温度で焼成してあることを特徴としている。
【０００７】
【作用】
上記した構成としたことで通常のセラミックス原料である酸化珪素や酸化アルミニウムに加え、種々の金属成分が配合されたこととなり、常温下でも多量の遠赤外線が放射されることとなり、また、トルマリンや酸化チタンを添加配合することで遠赤外線に加え、マイナスイオンも良好に発生するものとなり、上記した身飾品や食器に加工してその製品自体の機能に医療効果や味の良化等の作用を有することとなるのであり、釉薬として使用した場合にも艶出しは良好なうえ、極めて剥離しにくいものとなるのである。
【０００８】
【発明の実施の形態】
次に、本発明の実施の一形態を説明する。まず、原料粉として主成分となる酸化珪素を約４０％以上、酸化アルミニウムを２０％とし、両者で全体の６０％以上とする。これに酸化カルシウムを約６％、酸化鉄（Ｆｅ２Ｏ３）を約６％、そして酸化ナトリウムを約３％配合し、酸化クロムを約０．３％、酸化マンガンを約０．１％、酸化コバルトを約０．１％、酸化カリウムを約１．０％、酸化マグネシウムを約１．０％配合したものを用意し、残りに通常の不純物のほか、必要に応じてトルマリン及び酸化チタンをマイナスイオン発生剤として添加配合した。
【０００９】
この原料粉を複数の硬質なアルミナボールと共にボールミルに入れ、回転させることで粉砕する。この粉砕された原料粉はフルイによって粒子ごとの選定をするが、このフルイで選定不能な細かいものは水に溶かしてけん濁液とし、沈殿させることで得ることができる。
【００１０】
こうして、得られた粉砕された原料粉は混練装置によって水とともに練り上げられて粘土状とされる。この粘土状のものを型に入れて乾燥させるが、この塑形過程にあって、身飾品としてネックレスやブレスレットを想定し、玉状とする場合最終形として通し紐を通すための貫通孔を得るため、軸や串等の周囲に玉状に付着させることもできる。
【００１１】
また、単なる板状としたり、カップや皿、器等々の食器を得る場合には型に入れてもよいが、手作業で塑形させることも勿論可能である。さらに、前記した混練には異なる径の粒子を混合させることで良好な結合となる。
【００１２】
これを乾燥させた後に焼成することとなるが、酸化珪素の含有量が多い場合には必要温度は高いものとなり、いわゆる磁器となる。この高温による焼成によって、乾燥状態の粒子同士が結合して固化することとなる。焼成温度は本実施の形態では酸化珪素の含有量の多さから９００℃近い高温が望まれる。勿論、この焼成温度は原料の配合比率によって変わるものとなる。
【００１３】
こうして焼成された物は、本実施の形態における場合、非常に原料粒子の結合度が強く、粒子間に残る隙間は少ないものとなって、水分の浸入等による劣化のおそれはなく、そのまま使用に耐えられるものであるが、表面の見栄えのために釉薬を塗ることもできる。この場合の釉薬も前記した配合による実施例のもので済むが、焼成前に塗布する場合には酸化珪素の量を減らして溶融温度を下げ、ガラス状となるようにする。
【００１４】
ここに、使用される釉薬も硬化後は耐衝撃性に優れたものとなり、また、製品表面と粒子反応して接合状態となり剥離することなく、強制的な削り落しにも耐えるものとなる。
【００１５】
次に、本実施の形態によって製作されたネックレスを着用した実際例を説明すると、着用後略３０分の経過でサーモスタットはその温度上昇を示す赤色となり、更に、通常は表出しないピンク色から白色にまで変化した。血行が著しく促進されたことを示している。
【００１６】
また、板状とした製品をテープ等によって痛みを有する患部に貼装したところ、その痛みがやわらぎ、数日の着用で痛みが解消した。
【００１７】
さらに、本実施の形態によってカップを製作し、飲料を注ぎ入れ、飲んだところ、アルコール飲料をはじめ、茶やコーヒー等の嗜好品にあっても味が非常にまろやかなものとなった。
【００１８】
【発明の効果】
本発明に係るセラミックスは上述のように構成されている。そのため、身飾品や食器をはじめ、種々の目的を有する製品を自在に製作していくことができ、得られた製品からは常温において多量の遠赤外線が照射されるものとなっている。従って、製品自体の有する機能（硬性等も含む）に加えて、遠赤外線、強いてはマイナスイオンの奏する効能を十分に発揮できるものとなっており、その応用用途は非常に広範なものとなっている。